(57)【要約】【課題】  流動性に優れ、平坦化効果が良好であり、かつ、クラックが入りにくく、酸化珪素膜やアルミニウム等の基板又は配線材料に対して優れた接着性及び耐熱性を有する膜を形成するためのシリコーン系材料組成物を提供する。【解決手段】  熱硬化前にアモルファス状態にあり、熱硬化後に結晶状態となるシリコーン系材料と、１気圧下の沸点が１５０〜３００℃であり熱硬化前で５質量％以下の高沸点溶剤と、を含有してなるシリコーン系材料組成物であり、該シリコーン系材料組成物を基体表面上に塗布した後に形成された塗膜をリフローさせる用途に用いられるシリコーン系材料組成物。【選択図】  なし【特許請求の範囲】
【請求項１】
熱硬化前にアモルファス状態にあり、熱硬化後に結晶状態となるシリコーン系材料と、１気圧下の沸点が１５０〜３００℃であり熱硬化前で５質量％以下の高沸点溶剤と、を含有してなるシリコーン系材料組成物であり、該シリコーン系材料組成物を基体表面上に塗布した後に形成された塗膜をリフローさせる用途に用いられるシリコーン系材料組成物。
【請求項２】
前記シリコーン系材料が、アルコキシシラン化合物の部分加水分解物を含むものである、請求項１記載のシリコーン系材料組成物。
【請求項３】
前記アルコキシシラン化合物の部分加水分解物が、熱硬化前には水酸基を１〜２０質量％及びアルコキシ基を１〜１５質量％含むものである、請求項２記載のシリコーン系材料組成物。
【請求項４】
前記高沸点溶剤が、ｎ−ノナン、キュメン、ジメチルホルムアミド、アニソール、乳酸エチル、シクロヘキサノン、エチルアミルケトン、セロソルブアセテート、４−メトキシ−４−メチルペンタノン−２、ヘキサノール−１、メトキシブタノール、シクロヘキサノール、フルフラール、五塩化エタン、エチレングリコールモノイソプロピルエーテルアセテート、ジアセトンアルコール、メチルシクロヘキサノン、フルフリルアルオール、メトキシブチルアセテート、ブチルセロソルブ、３−メチル−３−メトキシブタノール、ｎ−デカン、シクロヘキシルアセテート、メチルカーバメート、ジクロルエチルエーテル、テトラヒドロフルフリルアルコール、ｏ−ジクロルベンゼン、プロピレングリコールモノブチルエーテル、プロピレングリコールモノプロピルエーテル、アセト酢酸エチル、スワゾール１５００、石炭酸、２−エチルヘキサノール、アニリン、プロピレングリコール、ジエチレングリコールジエチルエーテル、ジメチルスルホキシド、エチレングリコールジアセテート、ベンゾニトリル、デカリン、ブチルセロソルブアセテート、ジメチルアニリン、メチルカルビトール、オクタノール−１、パインオイル、エチレングリコール、２−エチルヘキシルアセテート、安息香酸メチル、ヘキシレングリコール、スワゾール１８００、アセトフェノン、カービトール、Ｎ−メチル−２−ピロリドン、エチレングリコールジブチルエーテル、フェニルメチルカービノール、ベンジルアルコール、テトラリン、１，３−ブチレングリコール、ニトロベンゼン、タービネオール、イソホロン、メチルベンジルアルコール、カービトールアセテート、アセトアミド、サリチル酸メチル、ブチルカービトール、キノリン、ジエチレングリコール、ジエチレングリコールモノブチルエーテルアセテート、ジエチレングリコールジ−ｎ−ブチルエーテル、トリエチレングリコールモノエチルエーテル及びトリアセチンからなる群より選ばれる少なくとも一種を含む、請求項１〜３のいずれか一項に記載のシリコーン系材料組成物。
【請求項５】
前記高沸点溶剤の１気圧下の沸点が２００〜３００℃である、請求項１〜４のいずれか一項に記載のシリコーン系材料組成物。
【発明の詳細な説明】
【技術分野】
【０００１】
本発明は、シリカ系被膜形成に有用なシリコーン系材料組成物、シリカ系被膜及び半導体装置に関する。
【背景技術】
【０００２】
従来、ＩＣ、ＬＳＩ等の半導体素子の層間絶縁膜、平坦化膜、保護膜等としてアルコキシシラン又はその部分縮合物の硬化膜が使用されている。これらの材料には、均一な硬化被膜を得るため、硬化前に均一に塗布できるよう適当な流動性を有する必要がある。
【０００３】
また、半導体集積回路には基板上に電気回路や電極が形成されるため段差がり、多層配線構造を持つ半導体素子においてはこれらの回路や電極が絶縁層をはさんで多層化されるが絶縁層が下部回路の段差の形をそのまま反映すると上部電気回路を段差のある面に形成することになり配線ショートなどが起こりやすくなる。そこで、絶縁層を平坦に形成する技術が求められる。このような技術上の要求に対していくつかの提案がなされている。
【０００４】
例えば、平坦な膜形成が可能な材料としてシリル化ポリシルセスキオキサン（特許文献１、２参照）、テトラアルコキシシラン、トリアルコキシシラン及びジアルコキシシランの混合物（特許文献３参照）、ジクロルシラン、トリクロルシラン及びジクロル燐酸からなる共重合体（特許文献４参照）が提案されている。また、熱軟化温度と架橋温度が異なるシリコーン樹脂が提案され（特許文献５参照）、さらにラダー型シリコーンオリゴマから形成されたオルガノポリシロキサンが優れた平坦膜を提供できる材料として提案されている（特許文献６参照）。
【０００５】
しかし、上記した提案材料及び方法では回路の微細化及び多層化の進んだ超ＬＳＩに適用することを考慮した場合、特に平坦化の性能において不十分な場合があり、急速に進む集積化に絶縁膜材料が追従できない現状がある。
【特許文献１】特開昭６１−２９１５３号公報
【特許文献２】特開昭６１−２０１４３０号公報
【特許文献３】特開昭６２−２３０８２８号公報
【特許文献４】特開昭６２−２９０１５１号公報
【特許文献５】特開平１−２１６５４３号公報
【特許文献６】特開平１−３０５５２５号公報
【発明の開示】
【発明が解決しようとする課題】
【０００６】
本発明は、流動性に優れ、平坦化効果が良好であり、かつ、クラックが入りにくく、酸化珪素膜やアルミニウム等の基板又は配線材料に対して優れた接着性及び耐熱性を有する膜を形成するためのシリコーン系材料組成物を提供ものである。
【課題を解決するための手段】
【０００７】
本発明は、熱硬化前にアモルファス状態にあり、熱硬化後に結晶状態となるシリコーン系材料と、１気圧下の沸点が１５０〜３００℃であり熱硬化前で５質量％以下の高沸点溶剤と、を含有してなるシリコーン系材料組成物であり、該シリコーン系材料組成物を基体表面上に塗布した後に形成された塗膜をリフローさせる用途に用いられるシリコーン系材料組成物に関する。本発明は、また、このシリコーン系材料組成物において、上記シリコーン系材料が、アルコキシシラン化合物の部分加水分解物を含むものであるシリコーン系材料組成物に関する。また、このシリコーン系材料組成物において、上記アルコキシシラン化合物の部分加水分解物が、熱硬化前には水酸基を１〜２０質量％及びアルコキシ基を１〜１５質量％含むものであるシリコーン系材料組成物に関する。本発明は、また、高沸点溶剤が、ｎ−ノナン、キュメン、ジメチルホルムアミド、アニソール、乳酸エチル、シクロヘキサノン、エチルアミルケトン、セロソルブアセテート、４−メトキシ−４−メチルペンタノン−２、ヘキサノール−１、メトキシブタノール、シクロヘキサノール、フルフラール、五塩化エタン、エチレングリコールモノイソプロピルエーテルアセテート、ジアセトンアルコール、メチルシクロヘキサノン、フルフリルアルオール、メトキシブチルアセテート、ブチルセロソルブ、３−メチル−３−メトキシブタノール、ｎ−デカン、シクロヘキシルアセテート、メチルカーバメート、ジクロルエチルエーテル、テトラヒドロフルフリルアルコール、ｏ−ジクロルベンゼン、プロピレングリコールモノブチルエーテル、プロピレングリコールモノプロピルエーテル、アセト酢酸エチル、スワゾール１５００、石炭酸、２−エチルヘキサノール、アニリン、プロピレングリコール、ジエチレングリコールジエチルエーテル、ジメチルスルホキシド、エチレングリコールジアセテート、ベンゾニトリル、デカリン、ブチルセロソルブアセテート、ジメチルアニリン、メチルカルビトール、オクタノール−１、パインオイル、エチレングリコール、２−エチルヘキシルアセテート、安息香酸メチル、ヘキシレングリコール、スワゾール１８００、アセトフェノン、カービトール、Ｎ−メチル−２−ピロリドン、エチレングリコールジブチルエーテル、フェニルメチルカービノール、ベンジルアルコール、テトラリン、１，３−ブチレングリコール、ニトロベンゼン、タービネオール、イソホロン、メチルベンジルアルコール、カービトールアセテート、アセトアミド、サリチル酸メチル、ブチルカービトール、キノリン、ジエチレングリコール、ジエチレングリコールモノブチルエーテルアセテート、ジエチレングリコールジ−ｎ−ブチルエーテル、トリエチレングリコールモノエチルエーテル及びトリアセチンからなる群より選ばれる少なくとも一種を含むシリコーン系材料組成物に関する。本発明は、また、上記高沸点溶剤の１気圧下の沸点が２００〜３００℃であるシリコーン系材料組成物に関する。
【発明の効果】
【０００８】
本発明におけるシリコーン系材料組成物は、流動性に優れ、平坦化効果が良好であり、かつ、これから形成された硬化被膜はクラックが入りにくく、酸化珪素膜やアルミニウム等の基板又は配線材料に対して優れた接着性及び耐熱性を有する。
【発明を実施するための最良の形態】
【０００９】
本発明のシリコーン系材料は、熱硬化前にアモルファス状態にあるため、流動性がすぐれ、均一な膜を形成することができる。アモルファス状態とはシリコーン系材料構造の５０％以上がアモルファス構造であるものの全体を示しており、全体の中に結晶構造を含んでいてもかまわない。同様に、熱硬化後の結晶状態とはシリコーン系材料の構造の５０％を超える部分が結晶構造であるものの全体を示しており、全体の中にアモルファス構造を含んでいてもかまわない。
【００１０】
このシリコーン系材料としては、良好なアモルファス状態を維持するために、熱硬化前に水酸基は１〜２０質量％、アルコキシ基は１〜１５質量％含むものが好ましい。これらの官能基が少なすぎる場合、熱硬化前にアモルファス状態を維持することがむずかしい。また、水酸基又はアルコキシ基が多すぎる場合、組成物の安定性低下や硬化したシリコーン系材料の膜特性が低下しやすくなる。
【００１１】
本発明において、シリコーン系材料としては、アルコキシシラン化合物の部分加水分解物が好ましい。また、アルコキシシラン化合物としては、化１〔一般式（Ｉ）〕
【化１】
2006348303.tif 000002
（式中、Ｒは炭素数１〜４のアルキル基、Ｒ’は水素、炭素数１〜４のアルキル基又はアリール基、ｎは０、１又は２を意味する）で表される化合物が好ましい。
【００１２】
前記一般式（Ｉ）で表されるアルコキシシラン化合物は、具体的には以下に示すものがある。
【化２】
2006348303.tif 000003
等のテトラアルコキシシラン。
【００１３】
【化３】
2006348303.tif 000004
等のモノアルキルトリアルコキシシラン（上記において、Ｐｈはフェニル基を示す。以下同じ）。
【００１４】
【化４】
2006348303.tif 000005
等のジアルキルジアルコキシシラン。
【００１５】
【化５】
2006348303.tif 000006
等の水素アルコキシシラン。
【００１６】
また、アルコキシシラン化合物としては、
【化６】
2006348303.tif 000007
等を使用することができる。
【００１７】
アルコキシシラン化合物としては、トリメチルモノメトキシシラン等のトリアルキルモノアルコキシシラン、トリフェニルモノメトキシシラン等のトリアリールモノアルコキシシラン等を分子量調整のために使用してもよい。
【００１８】
アルコキシシラン化合物の部分加水分解物とは、これらのアルコキシシラン化合物を１種又は２種以上併用して、加水分解して製造される。この加水分解反応に際し、多くの場合、重縮合反応が伴う。このとき、触媒としては、塩酸、硫酸、リン酸、硝酸、フッ酸等の無機酸、シュウ酸、マレイン酸、スルホン酸、ギ酸等の有機酸を使用することが好ましく、アンモニア、トリメチルアンモニウムなどの塩基性触媒を用いることもできる。これら触媒は、アルコキシシラン化合物の量に応じて適当量用いられるが、アルコキシシラン化合物１モルに対し０．００１〜０．５モルの範囲で用いられることが好ましい。
【００１９】
また、上記の加水分解・重縮合は、溶媒中で行うことが好ましい。また、この反応に際して、水が存在させられる。水の量も適宜決められるが、余り少ない場合や多すぎる場合には塗布液の保存安定性が低下するなどの問題があるので、水の量は、アルコキシシラン化合物１モルに対して０．５〜４モルの範囲とすることが好ましい。
【００２０】
以上のようにして得られる加水分解・重縮合生成物の反応液（シラノールオリゴマ液）は、そのままで本発明のシリコーン系材料組成物として使用することができる。また、溶媒を除去後、改めて前記溶媒に溶解してえられるシラノールオリゴマ液をシリコーン系材料組成物としてから使用することができる。上記の溶媒としては、メチルアルコノール、エチルアルコノール、ｎ−プロピルアルコール、イソプロピルアルコール、ブチルアルコール等のアルコール系、酢酸メチル、酢酸エチル、酢酸プロピル、酢酸ブチル等の酢酸エステル系、エチレングリコールモノメチルアセテート、エチレングリコールジアセテート等のグリコールアセテート系溶媒、Ｎ，Ｎ−メチル−２ピロリドン等のアミド系溶媒、グリコールエーテル系溶媒等種々の溶媒があげられ、これらは１種または２種以上が用いられる。
【００２１】
本発明のシリコーン系材料組成物が熱硬化前に高沸点有機溶剤の含有量が０〜５質量％の場合、高埋込性や高平坦性はさらに向上する。ここで言う高沸点溶剤とは１気圧下の沸点が１００℃以上で３００℃以下の化合物であり、前記溶媒の一部である。
【００２２】
以下に代表的高沸点溶剤を例示する。沸点が１００℃から１５０℃の範囲にある有機溶剤としてはリグロイン、メチルシクロヘキサン、ジオキサン、アセタール、トリクロロブロモメタン、イソブタノール、酢酸ｓ−ブチル、トルエン、１，１，２−トリクロルエタン、ピリジン、メチルイソブチルケトン、ｎ−ブタノール、酢酸イソブチル、酢酸、プロピレングリコールモノメチルエーテル、２−ニトロプロパン、パークロルエチレン、メチルセロソルブ、ｎ−オクタン、酢酸ｎ−ブチル、モルホリン、酢酸アミル、メシチルオキサイド、４−メチル−２−ペンタノール、１−ニトロプロパン、エチルシクロヘキサン、クロルベンゼン、セロソルブ、ＪＰＩＡ、メチルイソアミルケトン、エチルベンゼン、キシレン、ｎ−アミルアルコール、無水酢酸、メチルアミルケトン、ジブチルエーテル、酢酸イソアミル、エチルn-ブチルケトン、エチレングリコールモノイソプロピルエーテル、乳酸メチル、メチルセロソルブアセテート、イソブチルイソブチレート、酢酸n-アミルなどがある。
【００２３】
また、１５０℃から２００℃の範囲で沸点を持つ有機溶剤としてはｎ−ノナン、キュメン、ジメチルホルムアミド、アニソール、乳酸エチル、シクロヘキサノン、エチルアミルケトン、セロソルブアセテート、４−メトキシ−４−メチルペンタノン−２、ヘキサノール−１、メトキシブタノール、シクロヘキサノール、フルフラール、五塩化エタン、エチレングリコールモノイソプロピルエーテルアセテート、ジアセトンアルコー
ル、メチルシクロヘキサノン、フルフリルアルコール、メトキシブチルアセテート、ブチルセロソルブ、３−メチル−３−メトキシブタノール、ｎ−デカン、シクロヘキシルアセテート、メチルカーバメート、ジクロルエチルエーテル、テトラヒドロフルフリルアルコール、ｏ−ジクロルベンゼン、プロピレングリコールモノブチルエーテル、プロピレングリコールモノプロピルエーテル、アセト酢酸エチル、スワゾール１５００、石炭酸、２−エチルヘキサノール、アニリン、プロピレングリコール、ジエチレングリコールジエチルエーテル、ジメチルスルホキシド、エチレングリコールジアセテート、ベンゾニトリル、デカリン、ブチルセロソルブアセテート、ジメチルアニリン、メチルカルビトール、オクタノール−１、パインオイル、エチレングリコール、２−エチルヘキシルアセテート、安息香酸メチル、ヘキシレングリコールなどがある。さらに２００℃から３００℃の範囲で沸点を持つ有機溶剤としてはスワゾール１８００、アセトフェノン、カービトール、Ｎ−メチル−２−ピロリドン、エチレングリコールジブチルエーテル、フェニルメチルカービノール、ベンジルアルコール、テトラリン、１，３−ブチレングリコール、ニトロベンゼン、タービネオール、イソホロン、メチルベンジルアルコール、カービトールアセテート、アセトアミド、サリチル酸メチル、ブチルカービトール、キノリン、ジエチレングリコール、ジエチレングリコールモノブチルエーテルアセテート、ジエチレングリコールジ-n-ブチルエーテル、トリエチレングリコールモノエチルエーテル、トリアセチンなどがある。これらの有機溶剤は単独で使用しても数種類を混合して使用しても良い。
【００２４】
本発明は、また、これらのシリコーン系材料組成物のいずれかを基体表面上に塗布後、硬化させてなるシリカ系被膜に関する。本発明は、また、このシリカ系被膜を層間絶縁膜とした半導体装置に関する。
【００２５】
本発明は、このようなシリコーン系材料組成物を用いて得られ、膜の均一性、平坦性に優れクラックのないシリカ系被膜を提供するものである。本発明は、また、このようなシリカ系被膜をもちいた半導体装置を提供するものである。
【００２６】
このようにして得られたシリコーン系材料組成物を用いてシリカ系被膜を形成するには、シリコーン系材料組成物をシリコンウエハー、アルミニウム等の金属板、表面に金属を形成したシリコンウエハー、回路の形成されたシリコンウエハー等の基体上に、浸漬法、回転塗布法などの方法で塗布した後、乾燥し、アモルファス状態の塗膜を得る。ついで、窒素雰囲気中で１００〜１０００℃、好ましくは１００〜５００℃で硬化する。硬化するに際して、１００〜２００℃に加熱して、シリコーン系材料をリフローさせることが好ましい。リフローさせた後、消オンして昇温して硬化させることが好ましい。硬化時間は短い方が好ましく、１時間以内が好ましい。このシリカ系被膜を多層配線構造の層間膜（絶縁層間膜）として半導体装置を得ることができる。
【００２７】
上記シリカ系被膜は、このようなシリコーン系材料組成物用いて得られ、膜の均一性、平坦性に優れクラックの発生がない。上記半導体装置は、このようなシリカ系被膜を層間絶縁層として有し、信頼性が高い。
【実施例】
【００２８】
実施例１
テトラメトキシシランとメチルトリメトキシシランを等モルで混合した後、この混合物を多量のイソプロピルアルコール中に溶解させ、水と少量のりん酸を変化させて加えた後撹拌してテトラメトキシシラン及びメチルトリメトキシシランの部分加水分解及び重縮合を行い、シリコーン系材料のイソプロピルアルコール液（シリコーン系材料組成物）を得た。この組成物中、シリコーン系材料には５質量％の水酸基と７質量％のアルコキシ基が含まれていた。水酸基とアルコキシ基の量は、シリコーン系材料組成物を核磁気共鳴スペクトル分析し、得られたチャートの各ピークの帰属とそのピークの面積強度を決定し、この結果に基づいて計算し決定した。これは、以下においても同様である。
【００２９】
シリコーン系材料組成物を用いてシリカ系被膜を形成した。この方法を図１を用いて説明する。図１は、本発明の半導体装置の製造工程の一例を示す断面図である。半導体基板１上に形成された厚さ１ミクロンの下層配線２上に、第１のプラズマ酸化膜３が０．５ミクロンの厚さに形成されている基板を使用した。この基板上に上記のシリコーン系材料組成物を回転塗布し、塗膜４を形成した〔図１（ａ）〕。
【００３０】
塗膜４からイソプロピルアルコールが蒸発したあとに残ったシリコーン系材料組成物の結晶化度をＸ線回折法で分析したところ、大部分がアモルファス状態であったが、比較例１では結晶状態であった。これをホットプレート上で１５０℃で３分加熱して、シリコーン系材料組成物をリフローさせた後ホットプレートの温度を上げ２００℃で３分、石英管を用いて窒素気流中４５０℃で３０分間加熱して硬化した。実施例１では、シリコーン系材料組成物は優れたリフロー性を示し、塗膜表面の平坦性は９０％であり、優れていた〔図１（ｂ）〕。硬化後の塗膜（シリカ系被膜）４をＸ線回折法で分析した結果、大部分が結晶状態であった。
【００３１】
さらに、硬化後の塗膜（シリカ系被膜）４の上に第２のプラズマ酸化膜５を０．５ミクロンの厚さに形成した後、エッチングにより接続穴６を形成し、さらに厚さ１ミクロンの上層配線７を形成して半導体装置を作成した〔図１（ｃ）〕。硬化後の塗膜（シリカ系被膜）４にクラックの発生はなかった。
【００３２】
実施例２
テトラメトキシシラン、メチルトリメトキシシラン及びジメチルジメトキシシランを等モルで混合した後この混合物を多量のｎ−ブチルアルコールと少量（ｎ−ブチルアルコールに対して１０重量％）の高沸点溶剤であるブチルカルビトールとグリセリンの同重量混合物からなる混合溶剤中に溶解させ、水と少量のりん酸を加えた後撹拌して部分加水分解及び重縮合させてシリコーン系材料の溶液（シリコーン系材料組成物）を得た。このシリコーン系材料には２質量％の水酸基と１０質量％のアルコキシ基が含まれていた。上記のシリコーン系材料組成物を用いたこと以外は、実施例１と同様に配線の層間絶縁膜を形成したところ平坦性は９１％と優れていた。上記のシリコーン系材料組成物から形成された塗膜４は硬化前はアモルファス状態であったものが硬化後は結晶状態となった。硬化後の塗膜（シリカ系被膜）４にクラックの発生はなかった。
【００３３】
実施例３
米国オーエンス・イリノイス(Owens Illinois)社製ラダーシリコーンオリゴマ（水酸基：４質量％、アルコキシ基：４質量％）を５質量％のジエチレングリコールジエチルエーテルを含むイソプロピルアルコールに溶解させ、シリコーン系材料のイソプロピルアルコール溶液（シリコーン系材料組成物）を得た。このシリコーン系材料組成物を用いたこと以外は実施例１と同様にして層間絶縁膜を形成した。得られた層間絶縁膜の平坦性は８９％であり、優れたものであった。また、上記のシリコーン系材料組成物から形成された塗膜４は硬化前はアモルファス状態であったが、硬化後に結晶状態に変化した。硬化後の塗膜（シリカ系被膜）４にクラックの発生はなかった。
【００３４】
比較例１
テトラメトキシシランとメチルトリメトキシシランを等モルで混合した後、この混合物を多量のイソプロピルアルコール中に溶解させ、水と少量のりん酸を実施例１とは異なった量で加えた後撹拌してシリコーン系材料のイソプロピルアルコール溶液を得た。このシリコーン系材料には３質量％の水酸基を含んでいたが、アルコキシ基は含まれていなかった。実施例１と同様に配線の層間絶縁膜を形成したところ平坦性は６４％であり、劣っていた。上記のシリコーン系材料のイソプロピルアルコール溶液から形成された塗膜は硬化前及び硬化後で結晶状態であった。
【００３５】
比較例２
テトラメトキシシラン、メチルトリメトキシシラン及びジメチルジメトキシシランを等モルで混合した後、この混合物を多量のイソプロピルアルコール中に溶解させ、水と少量のりん酸を実施例１とは異なった量で加えた後撹拌してシリコーン系材料のイソプロピルアルコール溶液を得た。このシリコーン系材料には水酸基もアルコキシ基も含まれていなかった。実施例１と同様に配線の層間絶縁膜を形成したところ平坦性は６０％であり、劣っていた。上記のシリコーン系材料のイソプロピルアルコール溶液から形成された塗膜は硬化前及び硬化後で結晶状態であった。
【図面の簡単な説明】
【００３６】
【図１】本発明の半導体装置の製造工程の一例を示す断面図である。
【符号の説明】
【００３７】
１…半導体基板、２…下層配線、３…第一のプラズマ酸化膜、４…塗膜、５…第二のプラズマ酸化膜、６…接続穴、７…上層配線
【図１】
2006348303.tif 000008